(57)【要約】【課題】  水系コーティング剤を塗布した建物の壁、床、エスカレーターベルト、その他の被塗装対象物を、乾燥温度を著しく高温とすることなく比較的小規模の装置で短時間で乾燥して、保護膜となる水系コーティング剤の塗膜を形成する方法を提供する。【解決手段】  建物の壁、床、エスカレーターベルト、その他の被塗装対象物１に水系コーティング剤を塗布して保護膜を形成する方法であって、水系コーティング剤を塗布した被塗装対象物１を、該被塗装対象物１に６０℃以下の乾燥空気を吹き付けることにより乾燥させるようにした。【選択図】  図１
2005205373.tif 000002
【特許請求の範囲】
【請求項１】
建物の壁、床、エスカレーターベルト、その他の被塗装対象物に水系コーティング剤を塗布して保護膜を形成する方法であって、水系コーティング剤を塗布した被塗装対象物を、該被塗装対象物に６０℃以下の乾燥空気を吹き付けることにより乾燥させるようにしたことを特徴とする保護膜形成方法。
【請求項２】
前記乾燥空気が除湿機を通過した乾燥空気であることを特徴とする請求項１に記載の保護膜形成方法。
【発明の詳細な説明】
【技術分野】
【０００１】
本発明は、建物の壁、床、エスカレーターベルト、その他の被塗装対象物に水系コーティング剤を塗布して保護膜を形成する方法に関する。
【背景技術】
【０００２】
従来、例えば建物における床の表面を保護するために、床の表面に保護膜を形成する水性ポリッシュ等の水系コーティング剤を塗布することが行われているが、床を乾燥させて短時間で保護膜となる水系コーティング剤の塗膜を形成させるために、水系コーティング剤を塗布した後、送風機を使用して床の乾燥を促進する方法が採られていた。
【０００３】
また、床ばかりでなく、エスカレーターベルトの表面にも、該表面を保護するために、エスカレーターベルトの表面に保護膜を形成する水系保護剤等の水系コーティング剤を塗布することが行われており、この場合も、エスカレーターベルトを乾燥させて短時間で保護膜となる水系コーティング剤の塗膜を形成させるために、水系コーティング剤を塗布した後、送風機を使用してエスカレーターベルトの乾燥を促進する方法が採られていた。
【発明の開示】
【発明が解決しようとする課題】
【０００４】
しかし、この方法では室内の湿度が高い、室温が低いという条件下では、床やエスカレーターベルト等の被塗装対象物の乾燥効果は不十分で乾燥時間を短縮することはできなかった。室内の空調が整っている場合は、空調を操作して室内温度をあげ、また、除湿することにより、低温多湿と比較して短時間で乾燥できるが、それでも室内全体が均等条件になることは希であり、塗布したコーティング剤の塗り厚さによっても乾燥時間のばらつきがあった。
【０００５】
そこで、被塗装対象物の乾燥をより積極的に促進させる手段として、高温の熱風を吹き付けることが考えられるが、高温にするための熱源が必要となり、経費的に高額となる。また、被塗装対象物に高温の熱風を吹き付けると、例えば、床が化学床材のうちシート系材料やホモジニアスビニルタイル等の場合、その柔軟性を付与するために使用されている可塑剤が内部から浮出（ブリード）し、塗布したポリッシュ塗膜、即ち保護膜を溶融させ剥離除去を困難なものとさせてしまうおそれがあり、また、被塗装対象物やその周辺部材等が高温により悪影響を受ける場合があるといった問題があった。
【０００６】
本発明の目的は、水系コーティング剤を塗布した建物の壁、床、エスカレーターベルト、その他の被塗装対象物を、乾燥温度を著しく高温とすることなく比較的小規模の装置で短時間で乾燥して、保護膜となる水系コーティング剤の塗膜を形成する方法に関する。
【課題を解決するための手段】
【０００７】
上記目的を達成するために、請求項１に記載の発明は、建物の壁、床、エスカレーターベルト、その他の被塗装対象物に水系コーティング剤を塗布して保護膜を形成する方法であって、水系コーティング剤を塗布した被塗装対象物を、該被塗装対象物に６０℃以下の乾燥空気を吹き付けることにより乾燥させるようにしたことを特徴とする。
【０００８】
請求項２に記載の発明は、請求項１に記載の、前記乾燥空気が除湿機を通過した乾燥空気であることを特徴とする。
【発明の効果】
【０００９】
上記目的を達成するために、請求項１に記載の保護膜を形成する方法によれば、水系コーティング剤を塗布した被塗装対象物を、該被塗装対象物に６０℃以下の乾燥空気を吹き付けることにより乾燥させるようにしたので、例えば、床が化学床材のうちシート系材料やホモジニアスビニルタイル等の場合、その柔軟性を付与するために使用されている可塑剤が内部から浮出（ブリード）するといった事態が生ぜず、また、被塗装対象物やその周辺部材等が高温により悪影響を受けるおそれがなく、また、乾燥空気を吹き付けて乾燥させるようにしたので、短時間で乾燥して保護膜を形成することができる。そして、かかる方法では乾燥空気の温度が６０℃以下であるため、乾燥空気を高温にするための熱源の必要はなく、比較的小規模な装置でも本発明の方法を実施することができる。
【００１０】
請求項２に記載の保護膜を形成する方法によれば、請求項１に記載の、前記乾燥空気が除湿機を通過した乾燥空気としたので、水系コーティング剤を塗布した被塗装対象物は除湿機を通過した乾燥空気により除湿され、短時間で乾燥し塗膜を形成することができる。そして、乾燥空気は高温にしなくても十分な乾燥機能を有するので、被塗装対象物やその周辺部材等が高温により悪影響を受けるおそれがない。
【発明を実施するための最良の形態】
【００１１】
以下に本発明に係る保護膜形成方法を実施するための最良の形態の一例を説明する。
【００１２】
図１は本発明に係る保護膜形成方法を実施する説明図である。  
本例は、表面に保護膜を形成する被塗装対象物１がエスカレーターベルト１ａである場合を示すものであり、被塗装対象物１であるエスカレーターベルト１ａの表面に水系コーティング剤の保護膜を形成する方法は、エスカレーターベルト１ａの表面に水系保護剤等の水系コーティング剤を塗布する。前記水系保護剤等の水系コーティング剤にあっては、公知の水系コーティング剤が使用され、又その塗布にあっても公知の塗布手段によって行われる。
【００１３】
エスカレーターベルト１ａの表面に水系コーティング剤を塗布したら、エスカレーターベルト１ａの表面に、６０℃以下の乾燥空気を吹きつける。前記乾燥空気の温度は６０℃以下であれば特に限定されるものでないが、温度が高ければ乾燥時間が短縮化されることは勿論であり、乾燥時間とエスカレーターベルト１ａ或いはエスカレーターベルト１ａが受ける高温による悪影響との兼ね合いから、乾燥温度は４５℃前後が好ましい。また、乾燥空気の供給量（流量）にあっては、特に限定されるものではない。乾燥空気の流量は多いほど乾燥時間が短縮化されるが、被塗装対象物１の塗膜形成状況や周辺設備との兼ね合いからその流量は適宜設定される。
【００１４】
このように、被塗装対象物１を６０℃以下で乾燥空気により乾燥させるので、被塗装対象物１が高温による悪影響を受け易いものであっても、乾燥温度６０℃以下であるため、乾燥温度による悪影響を受けるおそれがない。例えば、被塗装対象物１が床であり、この床が化学床材のうちシート系材料やホモジニアスビニルタイル等の場合、その柔軟性を付与するために使用されている可塑剤が内部から浮出（ブリード）するといった事態が生ぜず、また、被塗装対象物１やその周辺部材等が高温により悪影響を受けるおそれがない。
【００１５】
また、乾燥にあっては、乾燥空気を吹き付けて乾燥させるようにしたので、短時間で乾燥して保護膜を形成することができる。そして、かかる方法では乾燥空気の温度が６０℃以下であるため、乾燥空気を高温にするための熱源の必要はなく、比較的小規模な装置でも本発明の方法を実施することができる。
【００１６】
また、前記乾燥空気は、除湿機２で除湿した乾燥空気を送風口３から被塗装対象物１の表面に吹き付けるように送風するとよい。このようにすることにより、水系コーティング剤を塗布した被塗装対象物１は除湿機２を通過した乾燥空気により除湿され、短時間で乾燥し塗膜を形成することができる。そして、乾燥空気は高温にしなくても十分な乾燥機能を有するので、被塗装対象物１やその周辺部材等が高温により悪影響を受けるおそれがない。
【００１７】
前記除湿機２としては、本例ではハニカム吸着式除湿機（株式会社西部技研製  ドライセイブ  ＤＲ−０３１Ｃ）を使用しているが、これに限定されるものではない。
【図面の簡単な説明】
【００１８】
【図１】本発明に係る保護膜形成方法を実施するための最良の形態の一例を示す説明図である。
【符号の説明】
【００１９】
１  被塗装対象物
１ａ  エスカレーターベルト
２  除湿機
３  送風口
【図１】
2005205373.tif 000003